ЧАСТИЦЫ, СОСТОЯЩИЕ ИЗ КОМПОЗИЦИОННОГО МАТЕРИАЛА ПАРА-АРАМИДА И ДОПОЛНИТЕЛЬНОГО МАТЕРИАЛА

1. Способ получения частицы полимер-аддитивного композиционного материала из раствора путем:
i) вытягивания через фильеру раствора с получением волокнистой массы, фибриллы или волокнистого продукта, в котором растворитель раствора выбирают из N-метил-2-пирролидона, N,N'-диметилформамида, N,N'-диметилацетамида, тетраметилмочевины и их смесей, и 4-75 мас.% композиции, состоящей из 2-80 мас.% пара-арамидного полимера и 20-98% твердого дополнительного материала до суммы 100 мас.%, и в которой арамидный полимер растворен в растворителе; или
ii) коагуляции раствора при помощи ротор-статорного аппарата, в котором раствор полимера через статор наносят на ротор таким образом, чтобы осаждающаяся частица полимер-аддитивного композиционного материала подвергалась силам сдвига, в то время как они находятся в пластично-деформируемом состоянии.
2. Способ по п.1, в котором получают волокнистый полимер-аддитивный композиционный материал в виде пленки путем: вытягивания раствора через фильеру для вытягивания с получением потока полимера, соударение потока полимера с коагулянтом под углом, в котором вектор скорости коагулянта, перпендикулярный потоку полимера, равен по меньшей мере 5 м/с, предпочтительно по меньшей мере 10 м/с для коагулирования потока в пленку пара-арамидного волокнистого продукта.
3. Способ по п.1, в котором получают полимер-аддитивный композиционный материал в виде волокнистой массы или фибриллы путем:
i) превращения раствора в волокнистую массу или фибриллы с использованием фильеры для вытягивания в потоке газа, с последующей
ii) коагуляцией волокнистой массы или фибрилл с использованием коагуляционной фильеры.
4. Раствор, который подходит для использования в способе по п.1, состоящий из 4-75 мас.% композиции, содержащей 2-80 мас.% поли(пара-фенилентерефталамида) и 20-98 мас.% твердого дополнительного материала до суммы 100 мас.%, в которой поли(пара-фенилентерефталамид) растворен в смеси хлорида щелочного или щелочноземельного металла и растворителя, выбранного из N-метил-2-пирролидона, N,N'-диметилформамида, N,N'-диметилацетамида, тетраметилмочевины и их смесей.
5. Раствор по п.4, в основном состоящий из 1-8 мас.% поли(пара-фенилентерефталамида) в смеси воды, растворителя и от 0,7 моля хлорида щелочного или щелочноземельного металла на моль амидных групп поли(пара-фенилентерефталамида) до 7,5 мас.% хлорида щелочного или щелочноземельного металла в расчете на массу смеси, и в которой по меньшей мере 50 мас.% образованной хлористоводородной кислоты нейтрализовано с получением раствора с динамической вязкостью по меньшей мере в три раза меньшей, чем динамическая вязкость раствора полимера без нейтрализации.
2
6. Раствор по п.4 или 5, в котором растворитель представляет собой NMP/CaCl.
7. Раствор по п.4, в котором дополнительный материал представляет собой неволокнистую добавку или неарамидный волокнистый дополнительный материал.
8. Способ получения раствора по любому из пп.4-7 путем
i) приготовления раствора мономера пара-ароматического диамина и мономера галогенангидрида пара-ароматической карбоновой кислоты в смеси хлорида щелочного металла или щелочноземельного металла и растворителя, выбранного из N-метил-2-пирролидона, N,N'-диметилформамида, N,N'-диметилацетамида, тетраметилмочевины и их смесей;
ii) полимеризации мономеров в пара-арамидный полимер; и
iii) добавления на стадии ii) или до нее, или после нее твердого дополнительного материала, который подходит для непосредственного связывания с полимером механическими, ионными, водородными связями и/или силами Вандерваальса, приводя к полимер-аддитивному продукту, который не может быть отделен от полимера фильтрованием или промывкой, или любым механическим или химическим способом разделения, отличающимся от растворения арамидного полимера в растворителе, в котором дополнительный материал нерастворим, с образованием раствора.
9. Частица полимер-аддитивного композиционного материала, полученная по одному из пп.1-3, где частица представляет собой волокнистую массу, фибриллу или волокнистый продукт, причем в сухой массе частица состоит из 2-95 мас.% пара-арамидного полимера и 20-98 мас.% твердого дополнительного материала, в котором арамидный полимер непосредственно связан с дополнительными материалами механическими, ионными, водородными связями и/или силами Вандерваальса, и выражение "непосредственно связаны" означает, что добавка не может быть отделена от полимера фильтрованием или промывкой, или любыми другими механическими или химическими способами разделения, отличающимися от растворения арамидного полимера в растворителе, в котором дополнительный материал нерастворим.
10. Изделие, состоящее из частицы по п.9.
11. Изделие по п.10, где изделие выбирают из бумаги, тормозных колодок, тормозных прокладок или уплотняющих материалов.